СПОСОБ ИЗГОТОВЛЕНИЯ ПРЕССОВКИ ИЗ ПОЛИКРИСТАЛЛИЧЕСКОГО АЛМАЗА

1. Способ изготовления композиционной алмазной прессовки, выполненной в виде прессовки из поликристаллического алмаза (ПКА), связанной с подложкой из цементированного карбида, включающий шаги, на которых:
обеспечивают пластинку ПКА;
соединяют вместе пластинку ПКА и подложку из цементированного карбида в присутствии связующего вещества с образованием несвязанной сборки;
осуществляют первоначальное прессование этой несвязанной сборки под давлением по меньшей мере 4,5 ГПа и при температуре ниже температуры плавления связующего вещества в течение по меньшей мере 150 с; и, затем
осуществляют обработку несвязанной сборки при температуре, превышающей температуру плавления связующего вещества, и под давлением по меньшей мере 4,5 ГПа в течение периода времени, достаточного для расплавления связующего вещества и связывания пластинки ПКА с подложкой для образования композиционной алмазной прессовки.
2. Способ по п.1, в котором пластинка ПКА имеет связи алмаза с алмазом и пористую микроструктуру, а также материал второй фазы в порах этой пористой микроструктуры.
3. Способ по п.2, в котором материал второй фазы представляет собой катализатор-растворитель.
4. Способ по п.2, в котором поры пористой микроструктуры в основном свободны от материала второй фазы.
5. Способ по п.1, в котором температура первоначального прессования равна или приблизительно равна температуре окружающей среды.
6. Способ по п.1, в котором температура первоначального прессования выше температуры окружающей среды.
7. Способ по п.1, в котором температура первоначального прессования в течение части периода времени равна или почти равна температуре окружающей среды, а в течение остальной части периода времени - выше температуры окружающей среды,
8. Способ по п.1, в котором температура первоначального прессования поддерживается в течение по меньшей мере 200 с.
9. Способ по п.5, в котором давление при первоначальном прессовании составляет 4,5-5,5 ГПа.
10. Способ по п.1, в котором источником связующего вещества является подложка из цементированного карбида.
11. Способ по п.1, в котором связующее вещество используется в виде прослойки или слоя между пластинкой ПКА и подложкой из цементированного карбида.
12. Способ по п.1, в котором связующее вещество выбирают из группы, включающей кобальт, алюминий, серебро, медь, кремний и их сплавы.